(57)【要約】【課題】硫化物固体電解質中の硫黄成分（Ｓ）が集電箔を構成する銅（Ｃｕ）に接触することを防止できる、硫化物全固体電池用電極シートの製造方法を提供する。【解決手段】銅箔からなる集電箔７の表面上に、硫化物固体電解質を含有しない多孔質導電層３５を形成することで、多孔質導電層付き集電箔３９を作製する工程と、電極活物質と結着材と硫化物固体電解質と溶媒とを混合して造粒した複数の湿潤造粒体１６からなる電極合材６を、対向して回転する一対のロール１，２の間隙に通すことによって、電極合材６を圧縮しつつ膜状にし、膜状にした電極合材６を、多孔質導電層付き集電箔３９のうち多孔質導電層３５の表面上に付着させて、硫化物全固体電池用電極シート１９を作製する工程とを備える。【選択図】図３
2019160609.tif 000002
【特許請求の範囲】
【請求項１】
硫化物全固体電池に用いる電極シートの製造方法において、
銅箔からなる集電箔の表面上に、硫化物固体電解質を含有しない多孔質導電層を形成することで、多孔質導電層付き集電箔を作製する工程と、
電極活物質と結着材と前記硫化物固体電解質と溶媒とを混合して造粒した複数の湿潤造粒体からなる電極合材を、対向して回転する一対のロールの間隙に通すことによって、前記電極合材を圧縮しつつ膜状にし、膜状にした前記電極合材を、前記多孔質導電層付き集電箔のうち前記多孔質導電層の表面上に付着させて、前記電極シートを作製する工程と、を備える
硫化物全固体電池用電極シートの製造方法。
【発明の詳細な説明】
【技術分野】
【０００１】
本発明は、硫化物全固体電池に用いる電極シートの製造方法に関する。
【背景技術】
【０００２】
特許文献１には、硫化物全固体電池に用いる電極シートとして、銅箔からなる集電箔と、この集電箔の表面上に形成された導電性樹脂層と、この導電性樹脂層の表面上に形成された電極合材層とを有する負極シートが開示されている。電極合材層を構成する電極合材には、電極活物質及び結着材の他に、硫化物固体電解質を加えることが記載されている。
【先行技術文献】
【特許文献】
【０００３】
【特許文献１】特開２０１４−０９３１５６号公報
【発明の概要】
【発明が解決しようとする課題】
【０００４】
ところで、上述の電極シートは、例えば、以下のようにして製造される。具体的には、導電性粒子と溶融樹脂とを混合したスラリーを、銅箔からなる集電箔の表面上に塗布し、冷却することで、集電箔の表面上に導電性樹脂層を有する導電性樹脂層付き集電箔を作製する。その後、電極活物質と結着材と硫化物固体電解質と溶媒とを混合して、スラリー状態の電極合材（電極合材スラリーとする）を作製し、この電極合材スラリーを、ダイ塗工によって、導電性樹脂層付き集電箔のうち導電性樹脂層の表面上に塗布することで、電極シート（負極シート）が作製される。
【０００５】
ところが、電極合材スラリーは、流動性を有しているため、当該電極合材スラリーを、導電性樹脂層付き集電箔のうち導電性樹脂層の表面上に塗布すると、当該電極合材スラリーが、導電性樹脂層の内部に浸透してゆき（染み込んでゆき）、銅箔からなる集電箔に接触する虞があった。電極合材スラリーには、硫化物固体電解質が含まれているため、電極合材スラリーが集電箔に接触することで、硫化物固体電解質中の硫黄成分（Ｓ）が、集電箔を構成する銅（Ｃｕ）に接触して、硫化銅（ＣｕＳ）が発生する反応が起こる虞があった。これにより、電極シートの性能が低下し、当該電極シートを用いて作製する硫化物全固体電池の性能が低下する虞があった。
【０００６】
本発明は、かかる現状に鑑みてなされたものであって、硫化物固体電解質中の硫黄成分（Ｓ）が集電箔を構成する銅（Ｃｕ）に接触することを防止できる、硫化物全固体電池用電極シートの製造方法を提供することを目的とする。
【課題を解決するための手段】
【０００７】
本発明の一態様は、硫化物全固体電池に用いる電極シートの製造方法において、銅箔からなる集電箔の表面上に、硫化物固体電解質を含有しない多孔質導電層を形成することで、多孔質導電層付き集電箔を作製する工程と、電極活物質と結着材と前記硫化物固体電解質と溶媒とを混合して造粒した複数の湿潤造粒体からなる電極合材を、対向して回転する一対のロールの間隙に通すことによって、前記電極合材を圧縮しつつ膜状にし、膜状にした前記電極合材を、前記多孔質導電層付き集電箔のうち前記多孔質導電層の表面上に付着させて、前記電極シートを作製する工程と、を備える硫化物全固体電池用電極シートの製造方法である。
【０００８】
上述の製造方法では、まず、銅箔からなる集電箔の表面上に、硫化物固体電解質を含有しない多孔質導電層を形成することで、多孔質導電層付き集電箔を作製する。このように、銅箔からなる集電箔の表面上に形成する多孔質導電層に、硫化物固体電解質を含有させないようにすることで、「銅箔からなる集電箔の表面上に多孔質導電層を形成したときに、硫化物固体電解質中の硫黄成分（Ｓ）が集電箔を構成する銅（Ｃｕ）に接触することで、硫化銅（ＣｕＳ）が発生する反応が起こる」ことを防止することができる。
【０００９】
さらに、上述の製造方法では、電極活物質と結着材と硫化物固体電解質と溶媒とを混合して造粒した複数の湿潤造粒体（湿潤粉体）からなる電極合材を、対向して回転する一対のロールの間隙に通すことによって、電極合材を圧縮しつつ膜状にし、膜状にした電極合材を、多孔質導電層付き集電箔のうち多孔質導電層の表面上に付着させて、電極シートを作製する。
【００１０】
ここで、湿潤造粒体は、溶媒が、複数の電極活物質と硫化物固体電解質と結着材に保持（吸収）された状態で、これらが集合（結合）した物質（粒状体）であり、流動性を有しない。また、複数の湿潤造粒体からなる電極合材は、このような湿潤造粒体の集合体であり、流動性を有しない。湿潤造粒体及び電極合材の固形分率は、例えば、７０〜９５ｗｔ％の範囲内の値とされる。
【００１１】
このように、上述の製造方法では、多孔質導電層付き集電箔のうち多孔質導電層の表面上に付着させる電極合材として、流動性を有しない湿潤造粒体からなる電極合材を使用している。このため、多孔質導電層の表面上に付着させた電極合材が、多孔質導電層の内部に浸透してゆく（染み込んでゆく）ことが生じない。従って、上述の製造方法では、「多孔質導電層の表面上に付着させた電極合材が、多孔質導電層の内部に浸透してゆき（染み込んでゆき）、銅箔からなる集電箔に接触する」ことを防止することができる。
【００１２】
従って、上述の製造方法によれば、電極合材として、硫化物固体電解質を含有する電極合材を使用しつつも、「硫化物固体電解質中の硫黄成分（Ｓ）が、集電箔を構成する銅（Ｃｕ）に接触することで、硫化銅（ＣｕＳ）が発生する反応が起こる」ことを防止することができる。
【００１３】
なお、多孔質導電層とは、導電性を有する多孔質層のことをいい、例えば、導電材（粒子）と結着材とを含有する多孔質層を挙げることができる。また、導電材と結着材に加えて、電極活物質（電極合材に含有させる電極活物質と同等のもの）を含む多孔質導電層としても良い。但し、多孔質導電層には、硫化物固体電解質を含有させないようにする。
【００１４】
また、集電箔の表面上に多孔質導電層を形成する方法は、特に限定されるものではないが、例えば、導電材（導電性粒子）と結着材と溶媒とを混合して、スラリー状態の導電合材（導電合材スラリーとする）を作製し、この導電合材スラリーを、公知のダイ塗工によって、集電箔の表面上に塗布し、乾燥させることで、集電箔の表面上に多孔質導電層を形成する方法を挙げることができる。なお、導電合材スラリーには、電極活物質（電極合材に含有させる電極活物質と同等のもの）を含有させても良い。
【００１５】
また、硫化物固体電解質は、硫黄元素（Ｓ）を含有し、イオン伝導性を有するものであれば、特に限定されないが、例えば、Ｌｉ2Ｓ−Ｐ2Ｓ5、Ｌｉ2Ｓ−Ｐ2Ｓ5−ＬｉＩ、Ｌｉ2Ｓ−Ｐ2Ｓ5−ＬｉＩ−ＬｉＢｒ等を挙げることができる。
【図面の簡単な説明】
【００１６】
【図１】実施例１，２にかかる硫化物全固体電池用負極シートの製造方法の流れを示すフローチャートである。
【図２】実施例１，２にかかる多孔質導電層付き集電箔の概略断面図である。
【図３】実施例１，２にかかるロール成膜装置の概略図である。
【図４】同ロール成膜装置の斜視概略図である。
【図５】実施例１，２にかかる硫化物全固体電池用負極シートの概略断面図である。
【発明を実施するための形態】
【００１７】
（実施例１）
以下、本発明を具体化した実施例１について、図面を参照しつつ詳細に説明する。本実施例１は、硫化物全固体電池に用いる負極シートの製造に、本発明を適用したものである。本実施例１では、銅箔からなる集電箔７と、この集電箔７の表面上に形成された多孔質導電層３５（第１層）と、この多孔質導電層３５の表面上に形成された負極合材層８（第２層）とを有する、硫化物全固体電池用負極シート１９（図５参照）を製造する。
【００１８】
ここで、本実施例１にかかる硫化物全固体電池用負極シート１９の製造方法について、詳細に説明する。図１は、実施例１にかかる硫化物全固体電池用負極シート１９の製造方法の流れを示すフローチャートである。図２は、実施例１にかかる多孔質導電層付き集電箔３９の概略断面図である。図３は、硫化物全固体電池用負極シート１９を製造するためのロール成膜装置２０の概略図である。図４は、ロール成膜装置２０の斜視概略図である。図５は、硫化物全固体電池用負極シート１９の概略断面図である。
【００１９】
図１に示すように、まず、ステップＳ１（多孔質導電層付き集電箔の作製工程）において、多孔質導電層付き集電箔３９を作製する。具体的には、まず、負極活物質と導電材と結着材と溶媒とを混合して、スラリー状態の導電合材（導電合材スラリーとする）を作製する。なお、本実施例１のステップＳ１（多孔質導電層付き集電箔の作製工程）では、負極活物質（電極活物質）として、Ｓｉ粒子を用いている。また、導電材として、カーボンナノチューブを用いている。また、結着材として、フッ素系バインダを用いている。また、溶媒として、ｎ−酪酸ブチルを用いている。なお、導電合材スラリーの固形分率は、例えば、４０〜６０ｗｔ％の範囲内の値とされる。
【００２０】
次いで、この導電合材スラリーを、公知のダイ塗工によって、銅箔からなる集電箔７の表面上に塗布し、その後、これを乾燥させる（導電合材スラリーの溶媒を除去する）。これにより、集電箔７の表面上に多孔質導電層３５（導電合材スラリーを乾燥させたもの）が形成される。このようにして、集電箔７とこの表面上に形成された多孔質導電層３５とを有する、多孔質導電層付き集電箔３９（図２参照）が作製される。
【００２１】
ところで、導電合材スラリー中に硫化物固体電解質が含まれている場合は、当該導電合材スラリーを、銅箔からなる集電箔７の表面上に塗布すると、導電合材スラリーに含まれている硫化物固体電解質中の硫黄成分（Ｓ）が、集電箔７を構成する銅（Ｃｕ）に接触して、硫化銅（ＣｕＳ）が発生する反応が起こる虞があった。また、銅箔からなる集電箔７の表面上に形成した多孔質導電層に、硫化物固体電解質が含有している場合は、多孔質導電層に含まれる硫化物固体電解質中の硫黄成分（Ｓ）が、集電箔を構成する銅（Ｃｕ）に接触することで、硫化銅（ＣｕＳ）が発生する反応が起こる虞があった。これにより、硫化物全固体電池用負極シートの性能が低下し、当該硫化物全固体電池用負極シートを用いて作製する硫化物全固体電池の性能が低下する虞があった。
【００２２】
これに対し、本実施例１では、導電合材スラリー中に、硫化物固体電解質を含有させていない。従って、銅箔からなる集電箔７の表面上に形成した多孔質導電層３５には、硫化物固体電解質が含有されていない。従って、本実施例１では、「銅箔からなる集電箔７の表面上に導電合材スラリーを塗布し、多孔質導電層を形成したときに、硫化物固体電解質中の硫黄成分（Ｓ）が集電箔７を構成する銅（Ｃｕ）に接触することで、硫化銅（ＣｕＳ）が発生する反応が起こる」ことを防止することができる。
【００２３】
次に、ステップＳ２（負極合材作製工程）において、負極活物質と導電材と結着材と硫化物固体電解質と溶媒とを混合して造粒することで、多数の湿潤造粒体１６（湿潤粉体）を作製すると共に、多数の湿潤造粒体１６からなる負極合材６を作製する。具体的には、公知の攪拌造粒機（図示なし）内に、負極活物質と導電材と結着材と硫化物固体電解質と溶媒とを投入し、攪拌することで、負極活物質と導電材と結着材と硫化物固体電解質と溶媒を混合（分散）しつつ造粒して、多数の湿潤造粒体１６にする。これにより、多数の湿潤造粒体１６からなる負極合材６が得られる。
【００２４】
なお、本実施例１のステップＳ２（負極合材作製工程）では、負極活物質（電極活物質）として、Ｓｉ粒子を用いている。また、導電材として、カーボンナノチューブを用いている。また、結着材として、フッ素系バインダを用いている。また、溶媒として、ｎ−酪酸ブチルを用いている。
【００２５】
ここで、湿潤造粒体１６（湿潤粉体）は、溶媒が、複数の負極活物質（Ｓｉ粒子）と導電材と硫化物固体電解質と結着材に保持（吸収）された状態で、これらが集合（結合）した物質（粒状体）であり、流動性を有しない。また、複数の湿潤造粒体１６からなる負極合材６は、このような湿潤造粒体１６の集合体であり、流動性を有しない。湿潤造粒体１６及び負極合材６の固形分率は、例えば、７０〜９５ｗｔ％の範囲内の値とされる。
【００２６】
次に、ステップＳ３（負極シート作製工程）に進み、負極合材６を対向して回転する一対のロール１，２の間隙に通すことによって、負極合材６を圧縮しつつ膜状にし、膜状にした負極合材６（これが負極合材層８となる）を、多孔質導電層付き集電箔３９のうち多孔質導電層３５の表面上に付着させて、硫化物全固体電池用負極シート１９を作製する。なお、本実施例１では、図３及び図４に示すロール成膜装置２０を用いて、ステップＳ３（負極シート作製工程）の処理を行っている。
【００２７】
ロール成膜装置２０は、図３及び図４に示すように、第１ロール１と第２ロール２と第３ロール３とを有している。第１ロール１と第２ロール２とは水平方向（図３において左右方向）に並んで配置されている。一方、第２ロール２と第３ロール３とは、垂直方向（図３において上下方向）に並んで配置されている。また、第１ロール１と第２ロール２とは、わずかに間隔を置いて対面している。同様に、第２ロール２と第３ロール３とも、わずかに間隔を置いて対面している。さらに、第１ロール１と第２ロール２との対面箇所の上側には、仕切り板４と５が、ロールの幅方向（軸方向、図３において紙面に直交する方向）に離間して配置されている。
【００２８】
また、これら３つのロール１〜３の回転方向は、図３及び図４において矢印で示すように、隣り合う（対面する）２つのロールの回転方向が互いに逆方向となるように、すなわち、対面する２つのロールが互いに順方向回転となるように設定されている。そして、第１ロール１と第２ロール２との対面箇所では、これらのロールの表面が回転により下向きに移動するようになっている。また、第２ロール２と第３ロール３との対面箇所では、これらのロールの表面が回転により右向きに移動するようになっている。また、回転速度に関して、回転によるロールの表面の移動速度が、第１ロール１において最も遅く、第３ロール３において最も速く、第２ロール２ではそれらの中間となるように設定されている。
【００２９】
このようなロール成膜装置２０では、第１ロール１と第２ロール２との対面箇所の上に位置する仕切り板４と５の間の収容空間内に、ステップＳ２（負極合材作製工程）において作製した負極合材６が投入される。また、第３ロール３には、ステップＳ１（多孔質導電層付き集電箔の作製工程）において作製した多孔質導電層付き集電箔３９が掛け渡されている。多孔質導電層付き集電箔３９は、第３ロール３の回転と共に、第２ロール２と第３ロール３との対面箇所を通って、第３ロール３の左下から右上へと搬送されるようになっている。
【００３０】
なお、多孔質導電層付き集電箔３９は、多孔質導電層付き集電箔３９のうち集電箔７が第３ロール３に接触する向きで、第３ロール３に掛け渡されている。換言すれば、多孔質導電層付き集電箔３９は、第２ロール２と第３ロール３との対面箇所において、多孔質導電層３５が第２ロール２側を向くようにして、第３ロール３に掛け渡されている。
【００３１】
また、第２ロール２と第３ロール３との対面箇所には、多孔質導電層付き集電箔３９が通されている状態で、さらに第２ロール２と多孔質導電層付き集電箔３９との間に若干の隙間があるようにされている。すなわち、第２ロール２と第３ロール３との間の隙間（多孔質導電層付き集電箔３９が存在していない状態での隙間）は、多孔質導電層付き集電箔３９の厚さより少し広い。
【００３２】
このステップＳ３（負極シート作製工程）では、ロール成膜装置２０の仕切り板４と５の間の収容空間内に、ステップＳ２（負極合材作製工程）において作製した負極合材６を投入する。投入された負極合材６は、第１ロール１と第２ロール２との対面箇所の隙間内に供給され、第１ロール１及び第２ロール２の回転により、両ロールの間の隙間を通過することによって、圧縮されて膜状となる（図３参照）。このとき、第１ロール１よりも第２ロール２のほうが回転速度が速いので、負極合材６に含まれる湿潤造粒体１６は、第１ロール１の表面よりも第２ロール２の表面においてより大きく引き伸ばされると共に、第２ロール２の表面に担持される。
【００３３】
第２ロール２の表面に担持された膜状の負極合材６（これが負極合材層８となる）は、第２ロール２の回転と共に搬送されてゆく（図３及び図４参照）。すると、第２ロール２と第３ロール３との対面箇所において、多孔質導電層付き集電箔３９の多孔質導電層３５と膜状の負極合材６とが出会う。これにより、膜状の負極合材６が、第２ロール２から、より移動速度の速い第３ロール３と共に回転している多孔質導電層付き集電箔３９の多孔質導電層３５の表面上に転写される（付着する）。これにより、多孔質導電層付き集電箔３９のうち多孔質導電層３５の表面上に負極合材層８が形成された、硫化物全固体電池用負極シート１９が得られる。なお、硫化物全固体電池用負極シート１９は、その後、公知の乾燥装置によって乾燥させて、負極合材層８（湿潤造粒体１６）に含まれている溶媒を除去する（蒸発させる）のが好ましい。
【００３４】
ところで、本実施例１とは異なり、以下の方法によっても、多孔質導電層付き集電箔３９のうち多孔質導電層３５の表面上に負極合材層を形成することは可能である。具体的には、まず、負極活物質と導電材と硫化物固体電解質と結着材と溶媒とを混合して、スラリー状態の負極合材（負極合材スラリーとする）を作製する。次いで、この負極合材スラリーを、公知のダイ塗工によって、多孔質導電層付き集電箔３９のうち多孔質導電層３５の表面上に塗布し、その後、これを乾燥させる（負極合材スラリーの溶媒を除去する）。これにより、多孔質導電層付き集電箔３９のうち多孔質導電層３５の表面上に負極合材層が形成された、硫化物全固体電池用負極シートが得られる。
【００３５】
しかしながら、上述の方法では、負極合材スラリーが流動性を有しているため、当該負極合材スラリーを、多孔質導電層付き集電箔３９のうち多孔質導電層３５の表面上に塗布すると、当該負極合材スラリーが、多孔質導電層３５の内部に浸透してゆき（染み込んでゆき）、銅箔からなる集電箔７に接触する虞があった。負極合材スラリーには、硫化物固体電解質が含まれているため、負極合材スラリーが集電箔７に接触することで、硫化物固体電解質中の硫黄成分（Ｓ）が、集電箔７を構成する銅（Ｃｕ）に接触して、硫化銅（ＣｕＳ）が発生する反応が起こる虞があった。これにより、硫化物全固体電池用負極シートの性能が低下し、当該負極シートを用いて作製する硫化物全固体電池の性能が低下する虞があった。
【００３６】
これに対し、本実施例１の製造方法では、前述したように、多孔質導電層付き集電箔３９のうち多孔質導電層３５の表面上に付着させる負極合材として、流動性を有しない湿潤造粒体１６からなる負極合材６を使用している。このため、多孔質導電層３５の表面上に付着させた負極合材６が、多孔質導電層３５の内部に浸透してゆく（染み込んでゆく）ことがない。
【００３７】
これにより、本実施例１の製造方法では、「多孔質導電層の表面上に付着させた電極合材が、多孔質導電層の内部に浸透してゆき（染み込んでゆき）、銅箔からなる集電箔に接触する」ことを防止することができる。従って、本実施例１の製造方法によれば、負極合材（電極合材）として、硫化物固体電解質を含有する負極合材６を使用しつつも、「硫化物固体電解質中の硫黄成分（Ｓ）が、集電箔を構成する銅（Ｃｕ）に接触することで、硫化銅（ＣｕＳ）が発生する反応が起こる」ことを防止することができる。
【００３８】
（実施例２）
本実施例２の製造方法は、実施例１の製造方法と比較して、ステップＳ１（多孔質導電層付き集電箔の作製工程）のみが異なり、その他は同様である。従って、ここでは、実施例１と異なる点を中心に説明し、同様な点については説明を省略または簡略化する。
本実施例２でも、銅箔からなる集電箔７と、この集電箔７の表面上に形成された多孔質導電層３５（第１層）と、この多孔質導電層３５の表面上に形成された負極合材層８（第２層）とを有する、硫化物全固体電池用負極シート１９（図５参照）を製造する。
【００３９】
具体的には、本実施例２では、図１に示すように、ステップＴ１（多孔質導電層付き集電箔の作製工程）において、まず、負極活物質と導電材と結着材と溶媒とを混合して造粒することで、多数の湿潤造粒体を作製すると共に、多数の湿潤造粒体からなる導電合材を作製する。なお、この導電合材は、実施例１の負極合材６（湿潤造粒体１６）と同様に、公知の攪拌造粒機（図示なし）を用いて作製している。但し、導電合材中には、硫化物固体電解質を含有させていない。
【００４０】
なお、本実施例２のステップＴ１（多孔質導電層付き集電箔の作製工程）でも、実施例１のステップＳ１と同様に、負極活物質（電極活物質）として、Ｓｉ粒子を用いている。また、導電材として、カーボンナノチューブを用いている。また、結着材として、フッ素系バインダを用いている。また、溶媒として、ｎ−酪酸ブチルを用いている。
【００４１】
次いで、この導電合材を、銅箔からなる集電箔７の表面上に膜状に付着させて、集電箔７の表面上に多孔質導電層３５を形成する。具体的には、本実施例２のステップＴ１（多孔質導電層付き集電箔の作製工程）では、実施例１のステップＳ３（負極シート作製工程）と同様に、ロール成膜装置２０（図３及び図４参照）を用いて、集電箔７の表面上に多孔質導電層３５を形成している。
【００４２】
より具体的には、ロール成膜装置２０のうち、第１ロール１と第２ロール２との対面箇所の上に位置する仕切り板４と５の間の収容空間内に、上述した湿潤造粒体からなる導電合材を投入する。また、第３ロール３には集電箔７を掛け渡し、この集電箔７が、第３ロール３の回転と共に、第２ロール２と第３ロール３との対面箇所を通って、第３ロール３の左下から右上へと搬送されるようにする。このようにすることで、湿潤造粒体からなる導電合材が、対向して回転する一対のロール１，２の間隙を通ることによって膜状にされ、膜状にされた導電合材（これが導電合材層となる）が、ロール２，３の間隙を通ることによって集電箔７の表面上に付着する。
【００４３】
これにより、集電箔７とこの表面上に形成された多孔質導電層３５とを有する、多孔質導電層付き集電箔３９（図２参照）が作製される。なお、作製した多孔質導電層付き集電箔３９は、その後、公知の乾燥装置を用いて乾燥させて、多孔質導電層３５（湿潤造粒体）に含まれている溶媒を除去する（蒸発させる）のが好ましい。
【００４４】
以上説明したように、本実施例２のステップＴ１（多孔質導電層付き集電箔の作製工程）では、導電合材中に、硫化物固体電解質を含有させていない。従って、銅箔からなる集電箔７の表面上に形成した多孔質導電層３５には、硫化物固体電解質が含有されていない。従って、本実施例２では、「銅箔からなる集電箔７の表面上に導電合材を付着させて、多孔質導電層を形成したときに、硫化物固体電解質中の硫黄成分（Ｓ）が集電箔７を構成する銅（Ｃｕ）に接触することで、硫化銅（ＣｕＳ）が発生する反応が起こる」ことを防止することができる。
【００４５】
その後、ステップＴ２（負極合材作製工程）において、実施例１のステップＳ２と同様にして、多数の湿潤造粒体１６からなる負極合材６を作製する。
次いで、ステップＴ３（負極シート作製工程）に進み、実施例１のステップＳ３と同様にして、図３及び図４に示すロール成膜装置２０を用いて、膜状にした負極合材６（これが負極合材層８となる）を、多孔質導電層付き集電箔３９のうち多孔質導電層３５の表面上に付着させて、硫化物全固体電池用負極シート１９を作製する。
【００４６】
本実施例２の製造方法でも、実施例１と同様に、多孔質導電層付き集電箔３９のうち多孔質導電層３５の表面上に付着させる負極合材として、流動性を有しない湿潤造粒体１６からなる負極合材６を使用している。このため、多孔質導電層３５の表面上に付着させた負極合材６が、多孔質導電層３５の内部に浸透してゆく（染み込んでゆく）ことがない。これにより、本実施例２の製造方法でも、「多孔質導電層の表面上に付着させた電極合材が、多孔質導電層の内部に浸透してゆき（染み込んでゆき）、銅箔からなる集電箔に接触する」ことを防止することができる。従って、本実施例２の製造方法でも、硫化物固体電解質を含有する負極合材６を使用しつつも、「硫化物固体電解質中の硫黄成分（Ｓ）が、集電箔を構成する銅（Ｃｕ）に接触することで、硫化銅（ＣｕＳ）が発生する反応が起こる」ことを防止することができる。
【００４７】
（比較例１）
比較例１では、実施例１，２とは異なり、集電箔７の表面上に多孔質導電層３５を形成することなく、集電箔７の表面上に、直接、負極合材層を形成している。すなわち、本比較例１では、実施例１，２とは異なり、銅箔からなる集電箔７と、この集電箔７の表面上に形成された負極合材層（第１層）とを有する、硫化物全固体電池用負極シートを製造する。
【００４８】
具体的には、まず、負極活物質と導電材と硫化物固体電解質と結着材と溶媒とを混合して、スラリー状態の負極合材（負極合材スラリーとする）を作製する。次いで、この負極合材スラリーを、公知のダイ塗工によって、銅箔からなる集電箔７の表面上に塗布し、その後、これを乾燥させる（負極合材スラリーの溶媒を除去する）。このようにして、比較例１では、硫化物全固体電池用負極シートとして、集電箔７の表面上に負極合材層が形成された硫化物全固体電池用負極シートを作製している。
【００４９】
ところで、比較例１の製造方法では、硫化物固体電解質を含有する負極合材スラリーを、直接、集電箔７の表面上に塗布している。このため、負極合材スラリーに含まれている硫化物固体電解質が集電箔７に接触し、これにより、硫化物固体電解質中の硫黄成分（Ｓ）が集電箔７を構成する銅（Ｃｕ）と反応して、硫化銅（ＣｕＳ）が発生する虞がある。これにより、硫化物全固体電池用負極シートの性能が低下し、当該負極シートを用いて作製する硫化物全固体電池の性能が低下する虞がある。
【００５０】
（比較例２）
比較例２でも、実施例１，２とは異なり、集電箔７の表面上に多孔質導電層３５を形成することなく、集電箔７の表面上に、直接、負極合材層を形成している。すなわち、本比較例２では、実施例１，２とは異なり、銅箔からなる集電箔７と、この集電箔７の表面上に形成された負極合材層（第１層）とを有する、硫化物全固体電池用負極シートを製造する。但し、比較例１とは異なり、複数の湿潤造粒体からなる負極合材を用いて、硫化物全固体電池用負極シートを作製している。
【００５１】
具体的には、まず、実施例１のステップＳ２と同様にして、多数の湿潤造粒体からなる負極合材を作製する。なお、実施例１と同様に、負極合材には、硫化物固体電解質を含有させている。具体的には、負極活物質と導電材と結着材と硫化物固体電解質と溶媒とを混合して造粒することで、多数の湿潤造粒体（湿潤粉体）を作製すると共に、多数の湿潤造粒体からなる負極合材を作製する。
【００５２】
次いで、実施例１のステップＳ３と同様に、図３及び図４に示すロール成膜装置２０を用いて、集電箔７の表面上に、複数の湿潤造粒体からなる負極合材を膜状に付着させる。これにより、集電箔７の表面上に負極合材層が形成された硫化物全固体電池用負極シートを作製している。
【００５３】
上述した比較例２の製造方法でも、硫化物固体電解質を含有する負極合材を、直接、集電箔７の表面上に付着させている。このため、負極合材に含まれている硫化物固体電解質が集電箔７に接触し、これにより、硫化物固体電解質中の硫黄成分（Ｓ）が集電箔７を構成する銅（Ｃｕ）と反応して、硫化銅（ＣｕＳ）が発生する虞がある。これにより、硫化物全固体電池用負極シートの性能が低下し、当該負極シートを用いて作製する硫化物全固体電池の性能が低下する虞がある。
【００５４】
（比較例３）
比較例３では、実施例１，２とは異なり、スラリー状態の負極合材（負極合材スラリー）を、多孔質導電層付き集電箔３９のうち多孔質導電層３５の表面上に塗布して、硫化物全固体電池用負極シートを作製している。
本比較例３では、銅箔からなる集電箔７と、この集電箔７の表面上に形成された多孔質導電層３５（第１層）と、この多孔質導電層３５の表面上に形成された負極合材層（第２層）とを有する、硫化物全固体電池用負極シートを製造する。
【００５５】
具体的には、まず、実施例１のステップＳ１と同様にして、多孔質導電層付き集電箔３９を作製する。なお、本比較例３でも、実施例１と同様に、多孔質導電層３５（導電合材）中には、硫化物固体電解質を含有させていない。
【００５６】
その後、実施例１とは異なり、負極活物質と導電材と硫化物固体電解質と結着材と溶媒とを混合して、スラリー状態の負極合材（負極合材スラリーとする）を作製する。次いで、この負極合材スラリーを、公知のダイ塗工によって、多孔質導電層付き集電箔３９のうち多孔質導電層３５の表面上に塗布し、これを乾燥させる（負極合材スラリーの溶媒を除去する）。このようにして、多孔質導電層付き集電箔３９のうち多孔質導電層３５の表面上に負極合材層が形成された、硫化物全固体電池用負極シートを作製している。
【００５７】
（比較例４）
比較例４でも、実施例１，２とは異なり、スラリー状態の負極合材（負極合材スラリー）を、多孔質導電層付き集電箔３９のうち多孔質導電層３５の表面上に塗布して、硫化物全固体電池用負極シートを作製している。但し、比較例４では、実施例２と同様にして、多孔質導電層付き集電箔３９を作製している。
本比較例４では、銅箔からなる集電箔７と、この集電箔７の表面上に形成された多孔質導電層３５（第１層）と、この多孔質導電層３５の表面上に形成された負極合材層（第２層）とを有する、硫化物全固体電池用負極シートを製造する。
【００５８】
具体的には、まず、実施例２のステップＴ１と同様にして、多孔質導電層付き集電箔３９を作製する。すなわち、実施例２のステップＴ１と同様にして、多数の湿潤造粒体からなる導電合材を作製し、この導電合材を、ロール成膜装置２０（図３及び図４参照）を用いて、集電箔７の表面上に膜状に付着させて、多孔質導電層付き集電箔３９を作製している。なお、本比較例４でも、実施例２と同様に、多孔質導電層３５（導電合材）中には、硫化物固体電解質を含有させていない。
【００５９】
その後、比較例３と同様にして、スラリー状態の負極合材（負極合材スラリー）を作製し、この負極合材スラリーを、多孔質導電層付き集電箔３９のうち多孔質導電層３５の表面上に塗布し、これを乾燥させる。このようにして、多孔質導電層付き集電箔３９のうち多孔質導電層３５の表面上に負極合材層が形成された、硫化物全固体電池用負極シートを作製している。
【００６０】
上述した比較例３，４の製造方法では、負極合材スラリーが流動性を有しているため、当該負極合材スラリーを、多孔質導電層付き集電箔３９のうち多孔質導電層３５の表面上に塗布すると、当該負極合材スラリーが、多孔質導電層３５の内部に浸透してゆき（染み込んでゆき）、銅箔からなる集電箔７に接触する虞がある。負極合材スラリーには、硫化物固体電解質が含まれているため、負極合材スラリーが集電箔７に接触することで、硫化物固体電解質中の硫黄成分（Ｓ）が、集電箔７を構成する銅（Ｃｕ）に接触して、硫化銅（ＣｕＳ）が発生する反応が起こる虞がある。これにより、硫化物全固体電池用負極シートの性能が低下し、当該負極シートを用いて作製する硫化物全固体電池の性能が低下する虞がある。
【００６１】
（評価試験）
次に、実施例１，２及び比較例１〜４の製造方法によって製造した硫化物全固体電池用負極シートについて、硫化銅（ＣｕＳ）の発生の有無を調査した。
具体的には、まず、各々の硫化物全固体電池用負極シート（以下、単に、負極シートともいう）を用いて、実施例１，２及び比較例１〜４にかかる硫化物全固体電池をそれぞれ作製した。次いで、これらの硫化物全固体電池を、不活性ガス雰囲気とされた２５℃の温度環境下に、３日間、安置（保管）した。その後、各々の硫化物全固体電池を解体して、各々の負極シートについて、公知の電子線マイクロアナライザー（ＥＰＭＡ）を用いて、集電箔７の表面から１０μｍ離間した部位（具体的には、多孔質導電層３５の内部、または、負極合材層の内部）における元素分析を行い、Ｃｕ元素の検出有無を調査した。その結果を、表１に示す。
【００６２】
【表１】
2019160609.tif 000003
【００６３】
表１に示すように、比較例１，２では、負極シートのうち、集電箔７の表面から１０μｍ離間した部位（具体的には、負極合材層の内部）において、Ｃｕ元素が検出された。ところで、比較例１，２では、負極シートを作製する際、負極合材スラリー中には、Ｃｕ元素を含有させていない。すなわち、負極合材スラリーを構成する材料として、Ｃｕ元素を含有する材料は使用していない。従って、比較例１，２の負極合材層の内部において検出されたＣｕ元素は、銅箔からなる集電箔７由来のＣｕ元素であると考えられる。
【００６４】
具体的には、負極合材層を形成するために集電箔７の表面上に負極合材スラリーを塗布すると、負極合材スラリーに含まれている硫化物固体電解質の硫黄成分（Ｓ）が、集電箔７を構成する銅（Ｃｕ）と反応して、硫化銅（ＣｕＳ）が発生したと考えられる。この硫酸銅（ＣｕＳ）を構成するＣｕ成分が、集電箔７の表面から１０μｍ離間した部位（具体的には、負極合材層の内部）において検出されたと考えられる。
【００６５】
また、表１に示すように、比較例３，４でも、負極シートのうち、集電箔７の表面から１０μｍ離間した部位（具体的には、多孔質導電層３５の内部）において、Ｃｕ元素が検出された。ところで、比較例３，４では、多孔質導電層付き集電箔３９を作製する際、導電合材スラリー中には、Ｃｕ元素を含有させていない。すなわち、導電合材スラリーを構成する材料として、Ｃｕ元素を含有する材料は使用していない。さらには、多孔質導電層付き集電箔３９のうち多孔質導電層３５の表面上に負極合材層を形成する際、負極合材スラリー中には、Ｃｕ元素を含有させていない。すなわち、負極合材スラリーを構成する材料として、Ｃｕ元素を含有する材料は使用していない。従って、比較例３，４の多孔質導電層３５の内部において検出されたＣｕ元素は、銅箔からなる集電箔７由来のＣｕ元素であると考えられる。
【００６６】
具体的には、負極合材層を形成するために、多孔質導電層付き集電箔３９のうち多孔質導電層３５の表面上に塗布した負極合材スラリーが、多孔質導電層３５の内部に浸透してゆき（染み込んでゆき）、銅箔からなる集電箔７に接触したと考えられる。これにより、負極合材スラリーに含まれている硫化物固体電解質中の硫黄成分（Ｓ）が、集電箔７を構成する銅（Ｃｕ）と反応して、硫化銅（ＣｕＳ）が発生したと考えられる。この硫酸銅（ＣｕＳ）を構成するＣｕ成分が、集電箔７の表面から１０μｍ離間した部位（具体的には、多孔質導電層３５の内部）において検出されたと考えられる。
【００６７】
これに対し、表１に示すように、実施例１，２では、硫化物全固体電池用負極シート１９のうち、集電箔７の表面から１０μｍ離間した部位（具体的には、多孔質導電層３５の内部）において、Ｃｕ元素が検出されなかった。その理由は、以下のように考えることができる。
【００６８】
具体的には、まず、実施例１，２では、銅箔からなる集電箔７の表面上に多孔質導電層３５を形成するための導電合材中に、硫化物固体電解質を含有させていない。このため、実施例１，２では、「銅箔からなる集電箔７の表面上に導電合材スラリーを塗布し、多孔質導電層３５を形成したときに、硫化物固体電解質中の硫黄成分（Ｓ）が集電箔７を構成する銅（Ｃｕ）に接触することで、硫化銅（ＣｕＳ）が発生する反応」が生じなかったと考えられる。従って、硫化物全固体電池用負極シート１９のうち、集電箔７の表面から１０μｍ離間した部位（具体的には、多孔質導電層３５の内部）において、Ｃｕ元素が検出されなかったと考えられる。
【００６９】
さらに、実施例１，２では、多孔質導電層付き集電箔３９のうち多孔質導電層３５の表面上に付着させる負極合材として、流動性を有しない湿潤造粒体１６からなる負極合材６を使用している。このため、多孔質導電層３５の表面上に付着させた負極合材６が、多孔質導電層３５の内部に浸透してゆく（染み込んでゆく）ことを防止できたと考えられる。これにより、負極合材６に含まれている硫化物固体電解質中の硫黄成分（Ｓ）が、集電箔を構成する銅（Ｃｕ）に接触することを防止できたと考えられる。
【００７０】
従って、実施例１，２では、硫化物固体電解質を含有する負極合材６を使用しつつも、「硫化物固体電解質中の硫黄成分（Ｓ）が、集電箔を構成する銅（Ｃｕ）に接触することで、硫化銅（ＣｕＳ）が発生する反応」を防止することができたと考えられる。このため、硫化物全固体電池用負極シート１９のうち、集電箔７の表面から１０μｍ離間した部位（具体的には、多孔質導電層３５の内部）において、Ｃｕ元素が検出されなかったと考えられる。
【００７１】
以上において、本発明を実施例１，２に即して説明したが、本発明は前記実施例１，２に限定されるものではなく、その要旨を逸脱しない範囲で、適宜変更して適用できることはいうまでもない。
【００７２】
例えば、実施例１，２では、硫化物全固体電池用電極シートとして、負極シート（硫化物全固体電池用負極シート１９）を製造する方法を例示した。しかしながら、本発明は、正極シート（硫化物全固体電池用正極シート）を製造する方法にも適用することができる。
【符号の説明】
【００７３】
１  第１ロール
２  第２ロール
６  負極合材（電極合材）
７  集電箔
８  負極合材層
１６  湿潤造粒体
１９  硫化物全固体電池用負極シート（硫化物全固体電池用電極シート）
２０  ロール成膜装置
３５  多孔質導電層
３９  多孔質導電層付き集電箔
【図１】
2019160609.tif 000004
【図２】
2019160609.tif 000005
【図３】
2019160609.tif 000006
【図４】
2019160609.tif 000007
【図５】
2019160609.tif 000008